이 리튬 이온 2 차 전지 음극 재용 분말 을 65 질량 %, 아세틸렌 블랙 을 10 질량 %, PAA 를 25 질량 % 로 한 혼합물 에 , n - 메틸 피 롤리 돈 을 첨가 하 여 슬러리 를 작성 한다 . 이 슬러리 를 두께 20 ㎛ 의 구리 박 에 도포 하 고 , 120 ℃ 의 분위기 하 에서 30 분 건조 한 후 , 한 쪽 면 의 면적 이 1 ㎠ 가 되 는 크기 로 구멍 을 뚫 어 음극 ( 2 ) 으로 했 다 .